(57)【要約】  電池用電極材料であって、電極材料が、カーボンと、層状複水酸化物及び／又は岩塩型構造のカチオン欠損金属酸化物で構成される結晶性材料とを含み、カーボンが、カチオン欠損金属酸化物及び／又は層状複水酸化物と複合化されている、電極材料が開示される。本発明によれば、カーボンが高分散された、電池用電極材料として極めて有用な、カーボン複合カチオン欠損金属酸化物およびカーボン複合ＬＤＨを提供することができる。
2017163906.tif 000002
【特許請求の範囲】
【請求項１】
電池用電極材料であって、前記電極材料が、
カーボンと、
層状複水酸化物及び／又は岩塩型構造のカチオン欠損金属酸化物で構成される、結晶性材料と、
を含み、前記カーボンが、前記層状複水酸化物及び／又は前記カチオン欠損金属酸化物と複合化されている、電極材料。
【請求項２】
前記結晶性材料が、前記層状複水酸化物で構成される、請求項１に記載の電極材料。
【請求項３】
前記結晶性材料が、前記カチオン欠損金属酸化物で構成される、請求項１に記載の電極材料。
【請求項４】
前記結晶性材料が前記カーボンにナノメートルオーダーで分散されている、請求項１〜３のいずれか一項に記載の電極材料。
【請求項５】
前記結晶性材料が直径５〜１０ｎｍの粒子状であり、前記結晶性材料の粒子が前記カーボンで取り囲まれている、請求項１〜４のいずれか一項に記載の電極材料。
【請求項６】
ラマン分光測定に付された場合に、前記カーボンに由来するピークの少なくとも一つが、グラファイトに相当するピークとして観察される、請求項１〜５のいずれか一項に記載の電極材料。
【請求項７】
前記電池が、リチウムイオン二次電池、金属空気電池、アルカリ燃料電池及び亜鉛二次電池からなる群から選択される、請求項１〜６のいずれか一項に記載の電極材料。
【請求項８】
請求項１〜７のいずれか一項に記載の電極材料の製造方法であって、
有機物質を含む塩基性水溶液を用意する工程と、
前記塩基性水溶液に、前記層状複水酸化物及び／又は前記カチオン欠損金属酸化物を構成可能な２種以上の陽イオンの塩を添加して沈殿を生成させる工程と、
前記沈殿をオートクレーブ中での水熱処理に付して、前記有機物質が挿入された前記層状複水酸化物を形成させる工程と、
前記有機物質が挿入された層状複水酸化物を焼成して、カーボンと複合化された前記カチオン欠損金属酸化物を形成する工程と、
を含む、方法。
【請求項９】
前記塩基性水溶液のｐＨが８〜１４であり、前記沈殿の生成が前記ｐＨを維持しながら行われる、請求項８に記載の方法。
【請求項１０】
前記有機物質が有機酸である請求項８又は９に記載の方法。
【請求項１１】
前記有機酸がカルボン酸である、請求項１０に記載の方法。
【請求項１２】
前記有機物質が界面活性剤である、請求項８又は９に記載の方法。
【請求項１３】
前記界面活性剤がイオン性界面活性剤である、請求項１２に記載の方法。
【請求項１４】
前記イオン性界面活性剤がアニオン界面活性剤である、請求項１３に記載の方法。
【請求項１５】
前記カルボン酸又はアニオン界面活性剤が、炭素数１〜５０の有機化合物である、請求項１１又は１４に記載の方法。
【請求項１６】
前記カルボン酸又はアニオン界面活性剤が、５Å〜５０Åの分子サイズを有する、請求項１１、１４及び１５のいずれか一項に記載の方法。
【請求項１７】
前記カルボン酸が、セバシン酸及びテレフタル酸からなる群から選択される少なくとも１種である、請求項１１、１５及び１６のいずれか一項に記載の方法。
【請求項１８】
前記アニオン界面活性剤が、ドデシルベンゼンスルホン酸ナトリウムである、請求項１４、１５及び１６のいずれか一項に記載の方法。
【請求項１９】
前記焼成が３００℃超６００℃未満で行われる、請求項８〜１８のいずれか一項に記載の方法。
【請求項２０】
前記焼成が減圧雰囲気下で行われる、請求項８〜１９のいずれか一項に記載の方法。
【請求項２１】
前記カーボンと複合化されたカチオン欠損金属酸化物を水に接触させて層状複水酸化物を再生させ、それにより前記カーボンと複合化された層状複水酸化物を得る工程をさらに含む、請求項８〜２０のいずれか一項に記載の方法。
【請求項２２】
前記水に、ＣＯ２、水酸化物、塩化物、硝酸塩、有機酸、及び界面活性剤からなる群から選択される少なくとも一種が溶解されている、請求項２１に記載の方法。
【請求項２３】
前記水との接触が、２０〜２００℃で行われる、請求項２１又は２２に記載の方法。
【発明の詳細な説明】
【技術分野】
【０００１】
本発明は、電池用電極材料及びその製造方法に関する。
【背景技術】
【０００２】
ハイドロタルサイトに代表される層状複水酸化物（Layered Double Hydroxide）（以下、ＬＤＨともいう）は、図１にその結晶構造が模式的に示されるように、水酸化物の層と層の間に交換可能な陰イオンを有する物質群であり、その特徴を活かして触媒や吸着剤、耐熱性向上のための高分子中の分散剤等として利用されている。特に、近年、電池用の電極材料としても注目され、様々な検討がなされている。【０００３】
例えば、特許文献１（特許第５１５８１５０号公報）には、空気極触媒として層状複水酸化物を、導電性材料とともに含有する、金属空気電池用空気極が開示されている。また、非特許文献１（K.Tadanaga et al., J. Mater. Chem. A, 2013, 1, 6804-6809）には、層状複水酸化物が金属空気電池のイオン伝導相として機能することが開示されている。【０００４】
また、ＬＤＨを焼成することにより得られたカチオン欠損金属酸化物も知られている。このカチオン欠損金属酸化物は一般式ＭＯ１＋δ（式中、Ｍは１〜６価の金属元素を含み、δはカチオン欠損量である）で表され、図２に模式的に示されるような、カチオン欠損を伴った岩塩型の結晶構造を有する。例えば、特許文献２（特開２０１３−１４９５８６号公報）には、ＬＤＨを焼成することにより得られた複合金属酸化物を、リチウム二次電池等の二次電池用の正極又は負極として利用可能であることが開示されている。特に、この文献で開示される複合金属酸化物は、従来から負極に使われてきた理論容量が小さい黒鉛等の炭素材料とは異なり、インターカレーション反応ではなく、コンバージョン反応を利用する二次電池の提供を可能とするものである。なお、コンバージョン反応とは金属酸化物が放電時に金属に還元され、リチウム酸化物（Ｌｉ２Ｏ）が生じる反応である。そして、コンバージョン反応を用いるコンバージョン型二次電池用の上記電極によれば、低コストで、高エネルギー密度を有し、さらには優れたサイクル特性を呈することができるとされている。
【先行技術文献】
【特許文献】
【０００５】
【特許文献１】特許第５１５８１５０号公報
【特許文献２】特開２０１３−１４９５８６号公報
【非特許文献】
【０００６】
【非特許文献１】K.Tadanaga et al., J. Mater. Chem. A, 2013, 1, 6804-6809
【発明の概要】
【０００７】
ＬＤＨやカチオン欠損金属酸化物は電子伝導性が低い。しかしながら、これらの材料にカーボンを混合することで金属空気電池用正極やリチウムイオン電池用電極として機能させることが考えられる。しかしながら、ＬＤＨやカチオン欠損金属酸化物を単にカーボンと混合するだけでは分散性が不十分であり、十分な性能向上が図れない。そこで、カーボンとの単なる混合物ではない、カーボンが高分散された（例えばカーボンとナノレベルで高度に複合化された）ＬＤＨやカチオン欠損金属酸化物が望まれる。
【０００８】
本発明者らは、今般、ＬＤＨの結晶構造中に有機分子を挿入し、焼成することで、リチウムイオン二次電池等の二次電池用電極に好ましく適用可能な、カーボン複合カチオン欠損金属酸化物が得られるとの知見を得た。また、カーボン複合カチオン欠損金属酸化物を加湿処理することで、空気二次電池用正極材料等に好ましく適用可能なカーボン複合ＬＤＨが得られるとの知見を得た。すなわち、本発明者らは、カーボンが高分散された、二次電池用電極材料として極めて有用な、カーボン複合カチオン欠損金属酸化物およびカーボン複合ＬＤＨを開発した。
【０００９】
したがって、本発明の目的は、カーボンが高分散された、電池用電極材料として極めて有用な、カーボン複合カチオン欠損金属酸化物およびカーボン複合ＬＤＨを提供することにある。
【００１０】
本発明の一態様によれば、電池用電極材料であって、前記電極材料が、
カーボンと、
層状複水酸化物及び／又は岩塩型構造のカチオン欠損金属酸化物で構成される、結晶性材料と、
を含み、前記カーボンが、前記層状複水酸化物及び／又は前記カチオン欠損金属酸化物と複合化されている、電極材料が提供される。
【００１１】
本発明の他の一態様によれば、上記電極材料の製造方法であって、
有機物質を含む塩基性水溶液を用意する工程と、
前記塩基性水溶液に、前記層状複水酸化物及び／又は前記カチオン欠損金属酸化物を構成する２種以上の陽イオンの塩を添加して沈殿を生成させる工程と、
前記沈殿をオートクレーブ中での水熱処理に付して、前記有機物質が挿入された前記層状複水酸化物を形成させる工程と、
前記有機物質が挿入された層状複水酸化物を焼成して、カーボンと複合化された前記カチオン欠損金属酸化物を形成する工程と、
を含む、方法が提供される。
【図面の簡単な説明】
【００１２】
【図１】層状複水酸化物（ＬＤＨ）の結晶構造を示す模式図である。
【図２】カチオン欠損金属酸化物の結晶構造を示す模式図である。
【図３】例１において作製された各種有機分子挿入ＬＤＨのＸＲＤ測定データである。図中の＊はＬＤＨの層間アニオンの種類を示す。
【図４】例１において測定された各種有機分子挿入ＬＤＨのＴＧ−ＤＴＡ測定データである。
【図５】例２において有機分子挿入ＬＤＨを４００℃で焼成して得たサンプルのラマン分光測定データである。図中の＊はＬＤＨの層間アニオンの種類を示す。
【図６】例２においてセバシン酸挿入ＬＤＨを３００〜７００℃の各種温度で焼成して得たサンプルのＸＲＤ測定データである。
【図７】例２においてテレフタル酸挿入ＬＤＨを４００及び５００℃で焼成して得たサンプルのＸＲＤ測定データである。
【図８】例２においてセバシン酸挿入ＬＤＨを４００℃で焼成して得たサンプルのＴＥＭ観察画像である。
【発明を実施するための形態】
【００１３】
電池用電極材料
本発明は、電池に用いられる電極材料に関する。本発明の電極材料が適用可能と考えられる電池の好ましい例としては、リチウムイオン二次電池、金属空気電池（例えば金属空気二次電池）、アルカリ燃料電池、及び亜鉛二次電池が挙げられる。亜鉛二次電池の例としては、ニッケル亜鉛二次電池、酸化銀亜鉛二次電池、酸化マンガン亜鉛二次電池、亜鉛空気二次電池が挙げられる。特に好ましい亜鉛二次電池はニッケル亜鉛二次電池及び亜鉛空気二次電池である。
【００１４】
本発明の電極材料は、カーボンと、結晶性材料とを含む。結晶性材料は、層状複水酸化物及び／又は岩塩型構造のカチオン欠損金属酸化物で構成される。層状複水酸化物は、典型的には、一般式：Ｍａ＋１−ｘＭｂ＋ｘ（ＯＨ）２Ａｎ−（ａ−２＋ｘ（−ａ＋ｂ））／ｎ・ｍＨ２Ｏ（式中、Ｍａ＋はａ価の陽イオンであり、Ｍ３＋はｂ価の陽イオンであり、Ａｎ−はｎ価の陰イオンであり、ａは１〜６であり、ｂは１〜６であり、ｎは１以上の整数であり、ｘは０．１〜０．４であり、ｍは０以上である）の基本組成を有する。一方、カチオン欠損金属酸化物は、典型的には、岩塩型構造のＭＯ１＋δ（式中、Ｍはａ価の金属元素及びｂ価の金属元素を含み、ａは１〜６であり、ｂは１〜６であり、δはカチオン欠損量である）の基本組成を有する。カチオン欠損金属酸化物は層状複水酸化物の焼成により得られるものである。そして、カーボンが、カチオン欠損金属酸化物及び／又は層状複水酸化物と複合化されている。すなわち、カーボンが高分散された（例えばカーボンとナノレベルで高度に複合化された）、電池用電極材料として極めて有用な、カーボン複合カチオン欠損金属酸化物及びカーボン複合ＬＤＨが提供される。カチオン欠損金属酸化物におけるカーボンの高度な分散は、ＬＤＨの結晶構造中に有機分子を挿入し、焼成することで得られたものであり、カーボンとの単なる混合では実現できないものである。こうして得られたカーボン複合カチオン欠損金属酸化物はリチウムイオン二次電池等の電池用電極に好ましく適用可能である。また、ＬＤＨにおけるカーボンの高度な分散は、カーボン複合カチオン欠損金属酸化物を加湿処理することで得られたものである。こうして得られたカーボン複合ＬＤＨは空気電池用正極材料等に好ましく適用可能である。
【００１５】
上記のとおり、カーボンは、カチオン欠損金属酸化物及び／又は層状複水酸化物と複合化されている。特に、結晶性材料がカーボンにナノメートルオーダーで分散されているのが好ましい。例えば、結晶性材料が直径５〜１０ｎｍの粒子状であり、結晶性材料の粒子がカーボンで取り囲まれている構成が好ましい。カーボンの存在形態はラマン分光測定で確認することができる。好ましいカーボンの存在形態においては、結晶性材料がラマン分光測定に付された場合に、カーボンに由来するピークの少なくとも一つが、グラファイトに相当するピークとして観察されるのが典型的である。
【００１６】
本発明の好ましい態様によれば、結晶性材料が層状複水酸化物で構成される。層状複水酸化物は空気極触媒活性や水酸化物イオン伝導性を有するが、カーボンと複合化されることで空気極触媒活性の向上が図れる。これは電子伝導体であるカーボンとイオン伝導性の層状複水酸化物とが混合されることで反応場面積が広がるためである。したがって、この態様による電極材料は、特に、金属空気電池、アルカリ燃料電池、及び亜鉛二次電池の正極ないし空気極に好ましく適用可能である。層状複水酸化物は、典型的には、一般式：Ｍａ＋１−ｘＭｂ＋ｘ（ＯＨ）２Ａｎ−（ａ−２＋ｘ（−ａ＋ｂ））／ｎ・ｍＨ２Ｏの基本組成を有する。上記一般式において、Ｍａ＋はａ価の陽イオンであり、ａは１〜６、好ましくは２〜５、より好ましくは２〜４、さらに好ましくは２であり、特に好ましくはＭａ＋はＮｉ２＋、Ｍｎ２＋及びＦｅ２＋の少なくともいずれか一つを含み、最も好ましくはＮｉ２＋を含む。Ｍｂ＋はｂ価の陽イオンであり、ｂは１〜６であり、好ましくは２〜５、より好ましくは２〜４、さらに好ましくは３であり、最も好ましくはＭｂ＋はＡｌ３＋を含む。Ｍａ＋とＭｂ＋は互いに異なる陽イオンであるのはいうまでもなく、それ故、典型的にはａとｂは互いに異なる価数である。Ａｎ−はｎ価の陰イオンであり、好ましくはＯＨ−、ＣＯ３２−、有機酸由来のアニオン、及び界面活性剤由来のアニオンの少なくともいずれか一つを含み、より好ましくはＣＯ３２−を含む。ｎは１以上の整数であるが、好ましくは１又は２である。したがって、層状複水酸化物は、Ｎｉ２＋、Ｍｎ２＋及びＦｅ２＋の少なくともいずれか一つと、Ａｌ３＋と、ＯＨ−、ＣＯ３２−、有機酸由来のアニオン、及び界面活性剤由来のアニオンの少なくともいずれか一つとを含むのが好ましいといえる。ｘは０．１〜０．４であるが、好ましくは０．２〜０．３５である。ｍは０以上、典型的には０を超える又は１以上の実数ないし整数である。Ｍａ＋は１種の陽イオンである必要はなく、互いに同じ又は異なる価数の２種以上の陽イオンであってもよい。例えば、名目上ａ＝２の場合であっても、層状複水酸化物構造を維持できるかぎりにおいて、２価の陽イオンの一部を別の価数の陽イオンで置換してもよい。Ｍｂ＋は１種の陽イオンである必要はなく、互いに同じ又は異なる価数の２種以上の陽イオンであってもよい。例えば、名目上ｂ＝３の場合であっても、層状複水酸化物構造を維持できるかぎりにおいて、３価の陽イオンの一部を別の価数の陽イオンで置換してもよい。Ａｎ−は１種のアニオンである必要はなく、互いに同じ又は異なる価数の２種以上のアニオンであってもよい。
【００１７】
本発明の別の好ましい態様によれば、結晶性材料がカチオン欠損金属酸化物で構成される。カチオン欠損金属酸化物は、典型的には、岩塩型構造のＭＯ１＋δの基本組成を有する。カチオン欠損金属酸化物はリチウムイオン二次電池の電極活物質（正極活物質や負極活物質）としての機能を呈することができるが、カーボンと複合化されることで電子伝導性の向上、及びそれによる電池サイクル特性の向上が図れる。これは高分散されたカーボンがカチオン欠損金属酸化物粒子同士の電気的接続を確保し、これにより電池反応が進行する活物質面積が増大するためである。したがって、この態様による電極材料は、リチウムイオン二次電池の正極又は負極に好ましく適用可能である。上記一般式において、Ｍはａ価の金属元素及びｂ価の金属元素を含み、ａは１〜６、好ましくは２〜５、より好ましくは２〜４、さらに好ましくは２であり、ｂは１〜６、好ましくは２〜５、より好ましくは２〜４、さらに好ましくは３であり、好ましくはＭがＮｉ、Ｍｎ及びＦｅからなる群から選択される少なくとも一種と、Ａｌとを含み、より好ましくはＮｉとＡｌを含む。したがって、カチオン欠損金属酸化物が、Ｎｉ、Ｍｎ及びＦｅからなる群から選択される少なくとも一種と、Ａｌとを含むのが好ましいといえる。ａ価の金属元素とｂ価の金属元素は互いに異なる金属元素であるのはいうまでもなく、それ故、典型的にはａとｂは互いに異なる価数である。δはカチオン欠損量である。このカチオン欠損量δは定量が難しいパラメータであるため、ＭＯ１＋δなる一般式はＭＯと略記されてもよい。ａ価の金属元素は１種の金属元素である必要はなく、互いに同じ又は異なる価数の２種以上の金属元素であってもよい。例えば、名目上ａ＝２の場合であっても、岩塩型構造を維持できるかぎりにおいて、２価の金属元素の一部を別の価数の金属元素で置換してもよい。ｂ価の金属元素は１種の金属元素である必要はなく、互いに同じ又は異なる価数の２種以上の金属元素であってもよい。例えば、名目上ｂ＝３の場合であっても、岩塩型構造を維持できるかぎりにおいて、３価の金属元素の一部を別の価数の金属元素で置換してもよい。
【００１８】
電極材料の製造方法
本発明の電極材料の製造方法は、水溶液の準備工程と、沈殿生成工程と、水熱処理工程と、焼成工程と、必要に応じて行われる再生工程とを含む。以下、各工程について具体的に説明する。
【００１９】
（１）水溶液の準備工程
まず、有機物質を含む塩基性水溶液を用意する。有機物質の量は、後に滴下する金属カチオンの総モル量と同量となるようにするのが好ましい。塩基性水溶液のｐＨは８〜１４が好ましく、より好ましくは９〜１３である。塩基性水溶液の例としては、水酸化ナトリウム水溶液が挙げられる。有機物質を含む塩基性水溶液の調製は、導入しようとする有機物質を蒸留水に加えて、塩基性水溶液を用いて溶解させ、上記範囲内のｐＨになるように調整することにより、好ましく行うことができる。
【００２０】
本発明の好ましい態様によれば、有機物質は有機酸である。有機酸の好ましい例としては、カルボン酸、スルホン酸、及びそれらの組合せが挙げられる。特に好ましい有機酸はカルボン酸である。カルボン酸は、炭素数１〜５０の有機化合物であるのが好ましく、より好ましくは炭素数１〜４０、さらに好ましくは炭素数１〜３０、特に好ましくは炭素数１〜２０である。また、カルボン酸は、５Å〜５０Åの分子サイズを有するのが好ましく、より好ましくは５Å〜４０Åの分子サイズを有する。特に好ましいカルボン酸は、セバシン酸（分子サイズ：１４．８Å）、テレフタル酸（分子サイズ：１０．１Å）、又はそれらの組合せである。
【００２１】
本発明の別の好ましい態様によれば、有機物質は界面活性剤である。界面活性剤は、イオン性界面活性剤及び非イオン性界面活性剤のいずれであってもよいが、好ましくはイオン性界面活性剤である。イオン性界面活性剤の例としては、アニオン界面活性剤、カチオン界面活性剤、両性界面活性剤、及びそれらの組合せが挙げられ、好ましくはアニオン界面活性剤である。アニオン界面活性剤は、炭素数１〜５０の有機化合物であるのが好ましく、より好ましくは炭素数１〜４０、さらに好ましく炭素数１〜３０である。また、アニオン界面活性剤は、５Å〜５０Åの分子サイズを有するのが好ましく、より好ましくは５Å〜４０Åの分子サイズを有する。特に好ましいアニオン界面活性剤はドデシルベンゼンスルホン酸ナトリウム（分子サイズ：２９．８Å以上）である。
【００２２】
（２）沈殿生成工程
塩基性水溶液に、層状複水酸化物及び／又はカチオン欠損金属酸化物を構成可能な２種以上の陽イオンの塩（すなわちａ価の陽イオンの塩及びｂ価の陽イオンの塩）を添加して沈殿を生成させる。ａ価の陽イオンの塩及びｂ価の陽イオンの塩は前述したＬＤＨの形成に寄与する陽イオンを供給可能な塩であればよく、好ましくは、硝酸塩、塩化物、硫酸塩、又はそれらの水和物等の形態であることができる。ａ価の陽イオン（Ｍａ＋）の好ましい例としては、Ｎｉ２＋、Ｍｎ２＋、Ｆｅ２＋、及びそれらの組合せが挙げられる。ｂ価の陽イオン（Ｍｂ＋）の好ましい例としてはＡｌ３＋が挙げられる。ａ価の陽イオン（Ｍａ＋）のｂ価の陽イオン（Ｍｂ＋）に対するモル比（Ｍａ＋／Ｍｂ＋）は前述した層状複水酸化物の一般式を満たすような比とすればよく特に限定されない。
【００２３】
沈殿の生成は塩基性水溶液のｐＨを維持しながら行われるのが好ましい。塩基性水溶液ｐＨの維持は、ａ価の陽イオンの塩及びｂ価の陽イオンの塩の混合水溶液を徐々に添加すると同時に、水酸化ナトリウム水溶液等の強アルカリ水溶液を添加することにより好ましく行うことができる。
【００２４】
（３）水熱処理工程
沈殿をオートクレーブ中での水熱処理に付して、有機物質が挿入された層状複水酸化物を形成させる。水熱処理温度は好ましくは４０〜２００℃である。また、水熱処理時間は好ましくは１〜２４時間である。こうして得られた水熱処理生成物を濾過及び洗浄し、乾燥させるのが好ましい。この乾燥は高温（例えば４０〜１５０℃）で乾燥させることにより行うのが好ましい。こうして有機物質が挿入された層状複水酸化物が得られる。
【００２５】
（４）焼成工程
有機物質が挿入された層状複水酸化物を焼成して、カーボンと複合化されたカチオン欠損金属酸化物を形成する。焼成温度は挿入された有機物質の種類に応じて適宜決定すればよく特に限定されないが、好ましくは３００℃超６００℃未満であり、より好ましくは３５０℃以上５５０℃以下、さらに好ましくは４００℃以上５００℃以下である。焼成は減圧雰囲気下で行われるのが好ましい。また、雰囲気はＡｒ等の不活性雰囲気が好ましい。焼成時間は１時間以上が好ましく、より好ましくは５〜２４時間である。
【００２６】
（５）再生工程
カーボンと複合化されたカチオン欠損金属酸化物を水に接触させて層状複水酸化物を再生させ、それによりカーボンと複合化された層状複水酸化物を得る。このとき、水に、ＣＯ２、水酸化物、塩化物、硝酸塩、有機酸、及び界面活性剤からなる群から選択される少なくとも一種が溶解されているのが好ましい。水酸化物の例としては、水酸化ナトリウムが挙げられる。塩化物の例としては、塩化ナトリウムが挙げられる。硝酸塩の例としては、硝酸ナトリウムが挙げられる。有機酸及び界面活性剤の例としては前述したとおりのものが挙げられる。このような物質が水に溶解されていることで、再生されるＬＤＨの層間アニオン源となるため、ＬＤＨの再生がしやすくなる。また、水との接触は、０〜２００℃で行われるのが好ましく、より好ましくは５〜１５０℃、さらに好ましくは１０〜１００℃である。
【実施例】
【００２７】
本発明を以下の例によってさらに具体的に説明する。【００２８】
例１：有機分子挿入ＬＤＨの合成
テレフタル酸（分子サイズ：１０．１Å）、セバシン酸（分子サイズ：１４．８Å）、及びドデシルベンゼンスルホン酸ナトリウム（分子サイズ：２９．８Å以上）を有機物質として用意した。これら有機物質由来のアニオン（有機アニオン）の各々についてＬＤＨ層間への導入を試みた。まず、滴下する金属カチオンの総モル量と同量となるように、導入しようとする有機物質を蒸留水に加えて、１Ｍの水酸化ナトリウム水溶液を用いて溶解させ、ｐＨ１１付近になるまで溶液を調整した。その後、Ｎｉ（ＮＯ３）２・６Ｈ２Ｏ（キシダ化学株式会社製、特級）とＡｌ（ＮＯ３）３・９Ｈ２Ｏ（キシダ化学株式会社製、特級）を含む混合水溶液（モル比率：Ｎｉ／Ａｌ＝２）を攪拌しながら徐々に滴下した。このときｐＨ１１の状態を維持するために、１Ｍの水酸化ナトリウム水溶液を同時に滴下した。沈殿生成後、得られた沈殿物をオートクレーブ中に密閉して１７０℃で１８時間水熱処理を行った。得られた水熱処理生成物を濾過及び洗浄し、１２０℃で一晩真空乾燥させた。こうして有機分子挿入ＬＤＨを得た。【００２９】
また、参考のため、上記有機物質を添加せず、その代わりに炭酸ナトリウムを添加したこと以外は上記と同様にして、層間アニオンが炭酸であり、かつ、有機分子を挿入しないＬＤＨを作製した。【００３０】
有機分子挿入ＬＤＨが実際に合成できたことを確認すべく、ＸＲＤ測定とＴＧ−ＤＴＡ測定とを行った。図３に各ＬＤＨのＸＲＤ測定データを示す。なお、図３中の＊はＬＤＨの層間アニオンの種類を示す。図３において、層間アニオンが炭酸（ＣＯ３２−）の場合には１２°と２４°付近にＬＤＨ由来のピークが検出された。これにより炭酸アニオン挿入ＬＤＨが合成できたことが確認された。図３に示されるとおり、炭酸の代わりにテレフタル酸、セバシン酸又はドデシルベンゼンスルホン酸ナトリウムを混合して合成されたサンプルも、（００３）面及び（００６）面由来のピークが確認され、ＬＤＨの結晶構造を有していることが示唆された。また、これらのサンプルについては、（００３）面及び（００６）面由来のピークが炭酸アニオン挿入ＬＤＨの場合に比べて低角側にシフトしていることから、ＬＤＨの層間幅が有機分子の挿入により拡大したことが示唆された。図４にセバシン酸を挿入したＬＤＨサンプルと、有機物質を挿入していないＬＤＨサンプル（層間アニオンが炭酸であるもの）のＴＧ−ＤＴＡ測定のＤＴＡ曲線を示す。図４に示されるように、セバシン酸を混合して合成されたサンプルでは３００℃付近に発熱ピークが見られた。これは有機物質（ここではセバシン酸）の燃焼による発熱ピークと見られ、このことからセバシン酸を混合して合成されたサンプルは、セバシン酸がＬＤＨ内に取り込まれたことが示唆される。これらの結果から、有機分子が層間に挿入された、有機分子挿入ＬＤＨが得られたことが確認された。【００３１】
例２：カーボン複合カチオン欠損金属酸化物の合成
例１において得られた層間に有機分子を挿入したＬＤＨを３００〜７００℃の範囲内の様々な温度でＡｒ雰囲気中、減圧下にて１８時間焼成した。この焼成は、セバシン酸を挿入したＬＤＨについては３００℃、３５０℃、４００℃、５００℃、６００℃及び７００℃の各温度で、テレフタル酸を挿入したＬＤＨについては４００℃及び５００℃の各温度で行った。【００３２】
こうして有機分子挿入ＬＤＨを焼成して得られたものに対してラマン分光測定及びＸＲＤ測定を行った。その結果、図５〜７に示される測定データが得られた。図５〜７に示される結果のうち幾つかは、有機分子挿入ＬＤＨを焼成して得られたものが、カーボンと金属酸化物の複合体となることを示すものであった。すなわち、図５に示されるように、セバシン酸を導入したＬＤＨを４００℃で焼成して得られたサンプルをラマン分光測定すると、１６００ｃｍ−１付近及び１４００ｃｍ−１付近にそれぞれＧバンドとＤバンドと呼ばれるピークが出現した。これらはグラファイト様のカーボン及びダイヤモンド様のカーボンの存在を示すピークであり、これにより焼成サンプルがカーボンを含むことが示唆された。また、図６及び７に示されるＸＲＤ測定から、セバシン酸又はテレフタル酸を挿入したＬＤＨを焼成すると、ＮｉＯ構造を有する金属酸化物を生成しうることがわかる。よって、有機分子挿入ＬＤＨを焼成することにより、カーボン（ラマン分光測定によって確認）と金属酸化物（ＸＲＤ測定によって確認）が複合したカーボン複合金属酸化物を生成できることが示唆された。また、得られたカーボン複合金属酸化物は、ＸＲＤにより、ＮｉＯと同じ岩塩型のパターンが得られ、不純物の反射は見られなかった。このことから、この金属酸化物は図２に示されるような岩塩型のＭ（ＩＩ）Ｏ（ここではＮｉＯ）中に３価のＡｌが固溶し、電荷補償のためカチオン欠損を有する構造を取るものと解される。すなわち、カーボン複合カチオン欠損金属酸化物が得られたことが示唆された。【００３３】
図８にセバシン酸挿入ＬＤＨを４００℃で焼成して得たサンプル（すなわちカーボン複合カチオン欠損金属酸化物）のＴＥＭ観察結果を示す。ＴＥＭ像では結晶性の物質に起因した格子模様が確認された（図８の右側画像の丸で囲まれた部分）。その他の部位は格子模様が観察されず、非晶質のカーボン部位であるものと推定された。また、金属酸化物は直径５〜１０ｎｍの粒子状であることから、直径５〜１０ｎｍという微小な金属酸化物ナノ粒子が凝集することなくカーボンと混ざっており、両者が高分散していることが分かる。すなわち、結晶性材料がカーボンにナノメートルオーダーで分散されていることが分かる。より具体的には、結晶性材料が直径５〜１０ｎｍの粒子状であり、結晶性材料の粒子がカーボンで取り囲まれているということができる。【００３４】
例３：カーボン複合ＬＤＨの生成
例２で得られたカーボン複合カチオン欠損金属酸化物を、大気中でオートクレーブの中にイオン交換水と共に封入し、１００℃で５時間水熱処理を施して、カーボン複合ＬＤＨを得る。こうして得られた試料を２５℃、相対湿度が８０％程度の室内で自然脱水（乾燥）して目的とするカーボン複合ＬＤＨを得る。
【図１】
2017163906.tif 000003
【図２】
2017163906.tif 000004
【図３】
2017163906.tif 000005
【図４】
2017163906.tif 000006
【図５】
2017163906.tif 000007
【図６】
2017163906.tif 000008
【図７】
2017163906.tif 000009
【図８】
2017163906.tif 000010
【国際調査報告】
2017163906.tif 000011
2017163906.tif 000012
2017163906.tif 000013
2017163906.tif 000014